МЕТАЛЛИЧЕСКИЙ ЛИСТ С ZnAlMg ПОКРЫТИЕМ С ОСОБОЙ МИКРОСТРУКТУРОЙ И СООТВЕТСТВУЮЩИЙ СПОСОБ ПРОИЗВОДСТВА

A1
Mg
1. Металлический лист (1), содержащий подложку (3) по меньшей мере с одной поверхностью (5), с нанесенным металлическим покрытием (7), содержащим Al и Mg, остальные составляющие металлического покрытия (7) представляют собой Zn, неизбежные примеси и, при необходимости, один или более дополнительных элементов, выбранных среди Si, Sb, Pb, Ti, Ca, Mn, Sn, La, Се, Cr или Bi, и содержание по массе каждого дополнительного элемента в металлическом покрытии (7) составляет менее 0,3%, при этом металлическое покрытие (7) имеет содержание алюминия по массе t от 3,6 до 3,8% и содержание магния по массе t от 2,7 до 3,3%,
2
причем металлическое покрытие (7) имеет микроструктуру, содержащую пластинчатую матрицу (13) Zn/Al/MgZn с тройной эвтектикой и:
дендриты (15) Zn с аккумулированным поверхностным содержанием у наружной поверхности (21) покрытия (7) в необработанном состоянии равным нулю или менее или равным 5,0%,
2
блестки (17) двойной эвтектики Zn/MgZn с аккумулированным поверхностным содержанием у наружной поверхности (21) покрытия (7) в необработанном состоянии равным нулю или менее или равным 15,0%,
дендриты двойной эвтектики Zn/Al с аккумулированным поверхностным содержанием у наружной поверхности (21) металлического покрытия (7) в необработанном состоянии равном нулю или менее 1,0%,
2
островки MgZn с аккумулированным поверхностным содержанием у наружной поверхности (21) покрытия (7) в необработанном состоянии равным нулю или менее 1,0%.
Mg
2. Металлический лист по п. 1, в котором содержание магния t составляет от 2,9 до 3,1%.
3. Металлический лист по п. 1 или 2, в котором массовое отношение Al/(Al+Mg) больше или равно 0,45.
4. Металлический лист по п. 1 или 2, в котором микроструктура не содержит дендритов двойной эвтектики Zn/Al.
2
5. Металлический лист по п. 1 или 2, в котором микроструктура не содержит островков MgZn.
2
6. Металлический лист по п. 1 или 2, в котором аккумулированное поверхностное содержание блесток (17) двойной эвтектики Zn/MgZn у наружной поверхности (21) покрытия (7) в необработанном состоянии составляет менее 10,0%.
2
7. Металлический лист по п. 6, в котором аккумулированное поверхностное содержание блесток (17) двойной эвтектики Zn/MgZn у наружной поверхности (21) покрытия (7) в необработанном состоянии составляет менее 5,0%.
2
8. Металлический лист по п. 1 или 2, в котором аккумулированное поверхностное содержание блесток (17) двойной эвтектики Zn/MgZn у наружной поверхности (21) покрытия (7) в необработанном состоянии составляет менее 3,0%.
9. Металлический лист по п. 8, в котором аккумулированное поверхностное содержание дендритов (15) Zn у наружной поверхности (21) покрытия (7) в необработанном состоянии составляет менее 2,0%.
10. Металлический лист по п. 9, в котором аккумулированное поверхностное содержание дендритов (15) Zn у наружной поверхности (21) покрытия (7) в необработанном состоянии составляет менее 1,0%.
11. Металлический лист по п. 10, в котором микроструктура состоит полностью из тройной эвтектики (13).
12. Металлический лист по п. 1 или 2, в котором на металлическое покрытие (7) нанесен по меньшей мере один слой краски и/или слой масла.
13. Способ изготовления металлического листа (1) по п. 1 или 2, который включает по меньшей мере следующие стадии:
создание подложки (3) из стали,
осаждение металлического покрытия (7) по меньшей мере на одну поверхность (5) за счет быстрого охлаждения подложки (3) в ванне, причем подложка обладает такой входной температурой Ti при погружении в ванну на входе в ванну, чтобы
A1
Mg
-6
(2,34×t+0,655×t-10,1)×10≤ехр(-10584/Ti),
где Т выражено в градусах Кельвина, и
отверждение металлического покрытия (7).
14. Способ производства по п. 13, в котором скорость охлаждения покрытия (7) от начала отверждения до конца отверждения выше или равна 15°С/с.
15. Способ производства по п. 14, в котором скорость охлаждения покрытия (7) от начала отверждения до конца отверждения выше или равна 20°С/с.